(57)【特許請求の範囲】
【請求項１】
金属材料の遠心鋳造方法であって、
鋳型を回転台に載置して鋳込み準備する鋳込み準備工程と、
前記回転台を一方の回転方向へ回転させた状態で、前記回転台に載置した鋳型に金属溶湯を注湯し、前記回転台の回転速度を、鋳込み時間に対して正弦波状に変化させて鋳込む鋳込み工程と、
を備え、
前記鋳込み工程において、デンドライトを分断して鋳込むために、正弦波状の波形中心の回転速度は、２００ｒｐｍ以上５００ｒｐｍ以下であり、正弦波状の波形の振幅は、１０ｒｐｍ以上３０ｒｐｍ以下であり、正弦波状の波形の周期は、０．１秒以上１秒以下であることを特徴とする金属材料の遠心鋳造方法。
【請求項２】
金属材料の遠心鋳造方法であって、
鋳型を回転台に載置して鋳込み準備する鋳込み準備工程と、
前記回転台を一方の回転方向へ回転させた状態で、前記回転台に載置した鋳型に金属溶湯を注湯し、前記回転台の回転速度を、前記金属溶湯の注湯直後のデンドライトが発生する凝固初期だけ鋳込み時間に対して正弦波状に変化させて鋳込む鋳込み工程と、
を備え、
前記鋳込み工程において、デンドライトを分断して鋳込むために、正弦波状の波形中心の回転速度は、２００ｒｐｍ以上５００ｒｐｍ以下であり、正弦波状の波形の振幅は、１０ｒｐｍ以上３０ｒｐｍ以下であり、正弦波状の波形の周期は、０．１秒以上１秒以下であることを特徴とする金属材料の遠心鋳造方法。
【請求項３】
金属材料の遠心鋳造方法であって、
鋳型を回転台に載置して鋳込み準備する鋳込み準備工程と、
前記回転台を一方の回転方向へ回転させた状態で、前記回転台に載置した鋳型に金属溶湯を注湯し、前記金属溶湯の注湯直後から前記金属溶湯の凝固が完了するまで、前記回転台の回転速度を、鋳込み時間に対して正弦波状に変化させて鋳込む鋳込み工程と、
を備え、
前記鋳込み工程において、デンドライトを分断して鋳込むために、正弦波状の波形中心の回転速度は、２００ｒｐｍ以上５００ｒｐｍ以下であり、正弦波状の波形の振幅は、１０ｒｐｍ以上３０ｒｐｍ以下であり、正弦波状の波形の周期は、０．１秒以上１秒以下であることを特徴とする金属材料の遠心鋳造方法。
【請求項４】
請求項１から３のいずれか１つに記載の金属材料の遠心鋳造方法であって、
前記金属材料は、ＴｉＡｌ合金、Ｔｉ合金またはＮｉ合金であることを特徴とする金属材料の遠心鋳造方法。
【発明の詳細な説明】
【技術分野】
【０００１】
本発明は、金属材料の遠心鋳造方法に関する。
【背景技術】
【０００２】
遠心鋳造法は、鋳型を軸周りに回転させた状態で金属溶湯を注湯し、遠心力を利用して鋳造する鋳造方法である。遠心鋳造法によれば、複雑形状部品を鋳造する場合や、ＴｉＡｌ合金等の湯流れ性が悪い金属材料を鋳造する場合でも、遠心力を利用することにより金属溶湯の湯廻り性が向上し、緻密な鋳造品が鋳造可能となる。
【０００３】
特許文献１には、アルゴンガス雰囲気中で、Ｔｉ（チタン）またはＴｉ合金を坩堝内でアーク溶解して遠心鋳造する遠心鋳造方法が記載されている。
【先行技術文献】
【特許文献】
【０００４】
【特許文献１】特開平３−２１６２５３号公報
【発明の概要】
【発明が解決しようとする課題】
【０００５】
ところで、金属材料の遠心鋳造方法では、金属溶湯の湯廻り性が向上するものの、注湯後の凝固初期に発生したデンドライトがそのまま成長等することにより結晶粒が粗大化する可能性がある。鋳造品の結晶粒が粗大化すると、高温強度等の機械的特性が低下する場合がある。
【０００６】
そこで本発明の目的は、鋳造品の結晶粒をより微細化可能な金属材料の遠心鋳造方法を提供することである。
【課題を解決するための手段】
【０００７】
本発明に係る金属材料の遠心鋳造方法は、鋳型を回転台に載置して鋳込み準備する鋳込み準備工程と、前記回転台を一方の回転方向へ回転させた状態で、前記回転台に載置した鋳型に金属溶湯を注湯し、前記回転台の回転速度を、鋳込み時間に対して正弦波状に変化させて鋳込む鋳込み工程と、を備えることを特徴とする。
【０００８】
本発明に係る金属材料の遠心鋳造方法は、前記鋳込み工程において、正弦波状の波形中心の回転速度は、２００ｒｐｍ以上５００ｒｐｍ以下であり、正弦波状の波形の振幅は、１０ｒｐｍ以上３０ｒｐｍ以下であり、正弦波状の波形の周期は、０．１秒以上１秒以下であることを特徴とする。
【０００９】
本発明に係る金属材料の遠心鋳造方法において、前記鋳込み工程は、前記金属溶湯の注湯直後から前記金属溶湯の凝固が完了するまで、前記回転台の回転速度を、鋳込み時間に対して正弦波状に変化させることを特徴とする。
【００１０】
本発明に係る金属材料の遠心鋳造方法において、前記金属材料は、ＴｉＡｌ合金、Ｔｉ合金またはＮｉ合金であることを特徴とする。
【発明の効果】
【００１１】
上記構成によれば、回転台を一方の回転方向へ回転させた状態で、回転台に載置した鋳型に金属溶湯を注湯し、回転台の回転速度を、鋳込み時間に対して正弦波状に変化させて鋳込むことで、注湯後の凝固初期に発生するデンドライトが、回転速度の変化により生じる加速度により分断されるので、鋳造品の結晶粒を微細化することが可能となる。
【図面の簡単な説明】
【００１２】
【図１】本発明の実施の形態において、金属材料の遠心鋳造方法の構成を示すフローチャートである。
【図２】本発明の実施の形態において、金属材料の鋳込みの準備について説明するための模式図である。
【図３】本発明の実施の形態において、金属材料の鋳込み方法を説明するための模式図である。
【図４】本発明の実施の形態において、遠心鋳造装置における回転台の回転速度の制御方法を示す図である。
【図５】本発明の実施の形態において、図４に示す正弦波状の波形の拡大図である。
【図６】本発明の実施の形態において、他の鋳型の配置の構成を示す図である。
【図７】本発明の実施の形態において、Ｔｉ合金鋳造品の光学顕微鏡による表面観察結果を示す写真である。
【図８】本発明の実施の形態において、ＴｉＡｌ合金鋳造品の断面観察結果を示す写真である。
【発明を実施するための形態】
【００１３】
以下に本発明の実施の形態について図面を用いて詳細に説明する。図１は、金属材料の遠心鋳造方法の構成を示すフローチャートである。金属材料の遠心鋳造方法は、鋳込み準備工程（Ｓ１０）と、鋳込み工程（Ｓ１２）と、を備えている。
【００１４】
鋳込み準備工程（Ｓ１０）は、鋳型を回転台に載置して鋳込み準備する工程である。図２は、金属材料の鋳込みの準備について説明するための模式図である。
【００１５】
まず、遠心鋳造装置１０について説明する。遠心鋳造装置１０は、金属原料を溶解するための溶解室１２と、鋳型１４を配置するための鋳型室１６と、を備えている。溶解室１２と鋳型室１６との間には、溶解室１２と鋳型室１６とを開閉可能に仕切る仕切りバルブ１８が設けられている。
【００１６】
溶解室１２には、金属原料を溶解して金属溶湯２０を溜める溶解坩堝２２が設けられている。金属原料の溶解には、例えば、消耗電極式アークスカル溶解法や、インダクションスカル溶解法等を用いることが可能である。溶解坩堝２２は、例えば、水冷された銅製坩堝で形成されており、金属溶湯２０を鋳型１４内に注湯するために傾動可能に構成されている。溶解坩堝２２の周りには、例えば、誘導加熱用の高周波コイルヒータ２４等の加熱手段が設けられている。
【００１７】
鋳型室１６には、鋳型１４を載置すると共に、水平方向に回転可能な円盤状の回転台２６ａを有し、鋳型１４を上昇または下降させるための昇降体２６が設けられている。回転台２６ａは、モータ等の回転駆動手段（図示せず）により回転可能に構成されている。鋳型１４は、回転台２６ａに取り付けられた鋳型ホルダ（図示せず）等により保持されている。
【００１８】
遠心鋳造装置１０には、溶解室１２と鋳型室１６とを排気して真空雰囲気とするための真空ポンプ等の排気手段（図示せず）が設けられている。遠心鋳造装置１０には、溶解室１２と鋳型室１６とに不活性ガス（アルゴンガス等）を導入するためのガスボンベ等のガス供給手段（図示せず）が設けられている。
【００１９】
遠心鋳造装置１０には、仕切りバルブ１８の開閉、溶解坩堝２２の傾動、昇降体２６の上昇下降、回転台２６ａの回転、溶解室１２及び鋳型室１６の排気やガス供給等を制御するための制御手段（図示せず）が設けられている。制御手段（図示せず）は、一般的なコンピュータシステム等により構成されている。
【００２０】
なお、遠心鋳造装置１０には、Ｔｉ（チタン）合金、ＴｉＡｌ（チタンアルミナイド）合金、Ｎｉ（ニッケル）合金等の金属材料を遠心鋳造するための一般的な遠心鋳造装置を用いることが可能である。
【００２１】
鋳型１４は、金属材料やセラミックス等で形成されている。鋳型１４については、例えば、アルミナ（Ａｌ２Ｏ３）、シリカ（ＳｉＯ２）、ジルコニア（ＺｒＯ２）、イットリア（Ｙ２Ｏ３）、セリア（ＣｅＯ２）等の酸化物により形成することが可能である。鋳型１４の形状については、特に、限定されることはない。鋳型１４には、タービン翼、ケーシング等を鋳造するための一般的な鋳型を用いることが可能である。
【００２２】
次に、鋳込みの準備について説明する。まず、鋳型室１６に鋳型１４を入れて、鋳型１４を回転台２６ａに載置する。鋳型１４は、例えば、回転台２６ａの略回転中心に配置される。鋳型１４は、鋳型室１６に入れる前に、予熱炉等で予熱されるようにしてもよい。予熱温度については、鋳込む金属材料により相違するが、Ｎｉ合金を鋳込む場合の予熱温度については、例えば、１４００℃から１４５０℃であり、Ｔｉ合金やＴｉＡｌ合金を鋳込む場合の予熱温度については、例えば、約７００℃である。次に、鋳型室１６を排気して、鋳型室１６を真空雰囲気にする。真空度については、例えば、０．１３Ｐａ（１×１０−３Ｔｏｒｒ）から１．３Ｐａ（１×１０−２Ｔｏｒｒ）である。なお、鋳型室１６を排気した後に、鋳型室１６にアルゴンガス等の不活性ガスを導入して、鋳型室１６を不活性ガス雰囲気としてもよい。
【００２３】
鋳込み工程（Ｓ１２）は、回転台２６ａを一方の回転方向へ回転させた状態で、回転台２６ａに載置した鋳型１４内に金属溶湯２０を注湯し、回転台２６ａの回転速度を、鋳込み時間に対して正弦波状に変化させて鋳込む工程である。
【００２４】
図３は、金属材料の鋳込み方法を説明するための模式図である。図４は、遠心鋳造装置１０における回転台２６ａの回転速度の制御方法を示す図である。図４では、横軸に時間を取り、縦軸に回転台２６ａの回転速度を取り、鋳込み時間に対する回転台２６ａの回転速度の変化を実線で表している。図５は、図４に示す正弦波状の波形の拡大図である。
【００２５】
まず、仕切りバルブ１８を開放し、昇降体２６を上昇させて鋳型１４を溶解室１２の方へ移動させる。次に、鋳型１４を載置した回転台２６ａを、一方の回転方向へ一定の回転速度Ｖで回転させる。回転台２６ａを一定の回転速度Ｖで回転させた状態で、溶解坩堝２２を傾動させて、鋳型１４内に金属溶湯２０を注湯する。図４に示すＴ１は、金属溶湯２０の鋳型１４内への注湯開始時点を示しており、Ｔ２は、金属溶湯２０の鋳型１４内への注湯終了時点を示している。
【００２６】
鋳型１４内に金属溶湯２０を注湯した直後（図４に示すＴ２の時点）に、回転台２６ａの回転速度を鋳込み時間に対して正弦波状に変化させる。これにより、主に、図５に示す領域Ａのように回転速度が遅い状態（振幅範囲の下限側）から回転速度が速い状態（振幅範囲の上限側）に至る過程と、図５に示す領域Ｂのように回転速度が速い状態（振幅範囲の上限側）から回転速度が遅い状態（振幅範囲の下限側）に至る過程おいて、金属溶湯２０の凝固初期に発生するデンドライトが、回転速度が大きく変化することで生じる加速度により分断されるので、鋳造品の結晶粒を微細化することが可能になる。
【００２７】
また、図５に示す領域Ｃのように振幅範囲の上限近傍と、図５に示す領域Ｄのように振幅範囲の下限近傍では、回転速度が緩やかに変化することにより、加速度の向きが変化するときの衝撃等の影響が低減されるので、鋳型１４内に注湯された金属溶湯表面の波打ちが抑えられる。これにより、凝固時の金属溶湯表面の波打ちによる鋳造品の表面欠陥を防止することができる。また、金属溶湯表面に酸化皮膜等を形成する場合や不純物等が浮遊するような場合でも、金属溶湯表面の波打ちが抑えられるので、酸化皮膜や不純物等の鋳造品への巻き込みによる介在物の形成が抑制される。更に、金属溶湯表面の波打ちが抑えられるので、鋳型１４からの金属溶湯２０の飛散や、脆いセラミック製鋳型の破損、不活性ガス等のガスの巻き込みが防止される。また、振幅範囲の上限近傍や下限近傍（振幅の頂点近傍）の回転速度を緩やかに変化させることにより、回転台２６ａの制御が容易になるので、鋳造品における品質の安定と向上とを図ることが可能となる。
【００２８】
正弦波状の波形中心の回転速度Ｖは、２００ｒｐｍ以上５００ｒｐｍ以下であることが好ましい。回転速度Ｖが２００ｒｐｍより遅い場合には、湯廻り不良が発生する可能性があるからであり、回転速度Ｖが５００ｒｐｍであれば湯廻り不良の抑制には十分であるからである。
【００２９】
正弦波状の波形の振幅Ｘについては、１０ｒｐｍ以上３０ｒｐｍ以下であることが好ましい。正弦波状の波形の振幅Ｘが１０ｒｐｍより小さいと、回転速度の変化がより小さくなることから加速度がより小さくなるので、デンドライトが分断され難くなり、結晶粒を微細化し難くなるからである。振幅Ｘが３０ｒｐｍ以下であるのは、振幅Ｘが３０ｒｐｍであれば結晶粒の微細化には十分であるからである。
【００３０】
正弦波状の波形の周期Ｙについては、０．１秒以上１秒以下であることが好ましい。正弦波状の波形の周期Ｙが０．１秒より短いと、回転台２６ａの回転速度の制御が難しくなるので、鋳造品の品質のばらつきが大きくなる可能性があるからである。正弦波状の波形の周期Ｙが１秒より長いと、回転速度の変化がより緩やかとなり加速度がより小さくなるので、デンドライトが分断され難くなり、結晶粒を微細化し難くなるからである。
【００３１】
回転台２６ａの回転速度を正弦波状に変化させるタイミングについては、金属溶湯２０の注湯直後のデンドライトが発生する凝固初期だけ正弦波状に変化させてもよいし、注湯直後の凝固初期から凝固が完了（図４のＴ３の時点）するまで正弦波状に変化させてもよい。注湯直後の凝固初期の小さなデンドライトが発生した段階で、鋳込み時間に対して回転速度を正弦波状に変化させることにより加速度を負荷することで、容易にデンドライトを分断することが可能となる。また、注湯直後の凝固初期から凝固が完了（図４のＴ３の時点）するまで正弦波状に変化させることにより、凝固初期に発生した小さなデンドライトだけでなく、成長途上のデンドライトが残存する場合でも分断されるので、結晶粒の微細化効果をより高めることができる。なお、このように凝固が完了（図４のＴ３の時点）するまで正弦波状に変化させる場合でも、鋳型１４内の金属溶湯表面の波打ちが抑えられるので、鋳造品の表面欠陥が抑制される。回転台２６ａの回転速度を正弦波状に変化させる時間については、鋳込まれる金属材料の凝固時間により相違するが、例えば、１分間から５分間である。
【００３２】
鋳込み温度については、鋳込む金属材料により相違するが、鋳込み温度が高くなるほど結晶粒が粗大化し易くなり、鋳込み温度が低くなるほど湯廻り不良等による鋳造欠陥が発生し易くなる。このため、鋳込み温度については、湯廻り不良等が生じない範囲で低い温度に設定されることが好ましい。例えば、Ｎｉ合金を鋳込む場合には、１４８０℃以上１５３０℃以下であることが好ましい。Ｔｉ合金やＴｉＡｌ合金を鋳込む場合には、液相線に対して約＋３０℃が好ましい。
【００３３】
鋳型温度については、鋳込む金属材料により相違するが、Ｎｉ合金を鋳込む場合には、例えば、１４００℃から１４５０℃とすることができる。また、Ｔｉ合金やＴｉＡｌ合金を鋳込む場合には、例えば、約７００℃とすることが可能である。
【００３４】
鋳型１４内に注湯された金属溶湯２０の凝固が完了（図４のＴ３の時点）した後に、回転台２６ａの回転を停止する。次に、昇降体２６を下降させることにより、鋳型１４を鋳型室１６へ移動させて真空雰囲気中や不活性雰囲気中等で冷却し、仕切りバルブ１８を閉じる。次に、鋳型室１６から鋳型１４を取り出して大気雰囲気中で室温まで冷却する。室温まで冷却した後に、鋳型１４から鋳造品を取り出す。このようにして遠心鋳造により鋳造品が製造される。
【００３５】
遠心鋳造される金属材料については、特に限定されることなく、Ｔｉ合金、ＴｉＡｌ合金、Ｎｉ合金、Ａｌ合金、Ｍｇ（マグネシウム）合金、Ｆｅ（鉄）合金等の遠心鋳造に適用可能である。また、鋳造品の形状についても特に限定されることなく、例えば、タービンブレード等の薄物鋳造品や、厚肉鋳造品等についても適用可能である。
【００３６】
なお、上記構成では、鋳型１４を回転台２６ａの略回転中心に載置したが、鋳型１４を回転台２６ａの回転中心から離間した位置に載置するようにしてもよい。図６は、他の鋳型１４の配置の構成を示す模式図である。回転台２６ａの回転中心に、金属溶湯２０を分岐して各鋳型１４に注湯するための分岐部材３０が設けられている。各鋳型１４は、回転台２６ａの回転中心から離間した位置に各々配置されている。このように、鋳型１４を回転台２６ａの回転中心から離間した位置に配置することにより、鋳型１４を回転台２６ａの回転中心に配置する場合よりも、鋳型１４内の金属溶湯２０に負荷される遠心力が大きくなるので、湯廻り性をより向上させると共に、結晶粒を微細化することが可能となる。
【００３７】
以上、上記構成によれば、鋳型を回転台に載置して鋳込み準備する鋳込み準備工程と、回転台を一方の回転方向へ回転させた状態で、回転台に載置した鋳型に金属溶湯を注湯し、回転台の回転速度を、鋳込み時間に対して正弦波状に変化させて鋳込む鋳込み工程と、を備えることにより、凝固初期に発生するデンドライトが、回転速度の変化により生じる加速度により分断されるので、鋳造品の結晶粒を微細化することが可能となる。これにより、鋳造品の高温強度等の機械的特性が向上する。また、加速度の向きが変化するときの衝撃等の影響が低減されるので、鋳型内に注湯された金属溶湯表面の波打ちが抑えられ、鋳造品の表面欠陥を防止することができる。
【００３８】
上記構成によれば、回転台の回転速度を鋳込み時間に対して正弦波状に変化させることで結晶粒を微細化することができることから、結晶粒を微細化させるために鋳型内の金属溶湯を振動させる振動装置等の高価な装置が不要となるので、鋳造品の生産コストを低減することが可能となる。
【００３９】
上記構成によれば、Ｔｉ合金、ＴｉＡｌ合金及びＮｉ合金等のように、湯流れが悪く、湯廻り性が低い金属材料についても、湯廻り性を向上させると共に、結晶粒を微細化することが可能となる。
【００４０】
また、上記構成によれば、タービンブレードのような薄物鋳造品や、複雑形状の鋳造品のように金属溶湯が廻り難い鋳造品を鋳造する場合でも、湯廻り性を向上させると共に、結晶粒を微細化することが可能となる。
【実施例】
【００４１】
Ｔｉ合金及びＴｉＡｌ合金の遠心鋳造試験を行った。
【００４２】
（Ｔｉ合金の遠心鋳造）
実施例１の遠心鋳造方法について説明する。Ｔｉ合金原料には、Ｔｉ−６Ａｌ−２Ｓｎ−４Ｚｒ−２Ｍｏ合金（Ａｌが６質量％、Ｓｎが２質量、Ｚｒが４質量％、Ｍｏが２質量％）を用いた。鋳型には、セリア（ＣｅＯ２）で形成したセラミックス製鋳型を使用した。Ｔｉ合金鋳造品の形状については、矩形状とした。Ｔｉ合金鋳造品のサイズについては、４０ｍｍ×８５ｍｍ×１０ｍｍｔとした。
【００４３】
遠心鋳造装置には、上述した図２から図３に示す遠心鋳造装置１０の構成と同様のものを使用した。なお、溶解法には、消耗電極式アークスカル溶解法を用いた。まず、溶解室で、Ｔｉ合金原料の真空溶解を行った。次に、予熱した鋳型を鋳型室に入れ、鋳型を回転台（直径が約８００ｍｍ）の略回転中心に載置し、鋳型室の真空引きを行った。鋳型室が約１．３Ｐａ（１×１０−２Ｔｏｒｒ）の真空度に到達した後に、仕切りバルブを開き、鋳型を溶解室の方へ移動させた。
【００４４】
次に、鋳型を載置した回転台を、一方の回転方向へ回転させて回転速度が３２０ｒｐｍに到達した後に、回転台の回転速度を３２０ｒｐｍに保持した状態で、溶解坩堝内のＴｉ合金溶湯を鋳型に注湯した。鋳込み温度については、液相線に対して約＋３０℃とし、鋳型温度については、約７００℃とした。
【００４５】
Ｔｉ合金溶湯の注湯直後に、回転台を一方の回転方向へ回転させた状態で、回転台の回転速度を、鋳込み時間に対して正弦波状に変化させた。正弦波状の波形中心の回転速度については、３２０ｒｐｍとした。正弦波状の波形の振幅については、２０ｒｐｍとした。正弦波状の波形の周期については、１秒とした。鋳型内のＴｉ合金溶湯の凝固が完了するまで、回転台の回転速度を正弦波状に変化させた。回転台の回転速度を正弦波状に変化させた時間については、２分間とした。
【００４６】
鋳型内のＴｉ合金溶湯の凝固後、回転台の回転を停止し、昇降体を下降させて、回転台に載置した鋳型を鋳型室に移動させて冷却した。冷却後に鋳型室から鋳型を取り出し、鋳型を壊してＴｉ合金鋳造品を取り出した。
【００４７】
次に、比較例１の遠心鋳造方法について説明する。比較例１の遠心鋳造方法では、実施例１の遠心鋳造方法に対して、Ｔｉ合金溶湯の注湯後の回転台の回転速度を、注湯直後から凝固が完了するまで一定とした点で相違する。すなわち、比較例１の遠心鋳造方法では、Ｔｉ合金溶湯の注湯後の回転台の回転速度を３２０ｒｐｍで一定とした。なお、その他については、実施例１の遠心鋳造方法と同様であるので詳細な説明を省略する。
【００４８】
（ＴｉＡｌ合金の遠心鋳造）
実施例２の遠心鋳造方法について説明する。ＴｉＡｌ合金原料には、Ｔｉ―４８Ａｌ−２Ｎｂ−２Ｃｒ合金（Ａｌが４８質量％、Ｎｂが２質量％、Ｃｒが２質量％）を用いた。鋳型には、セリア（ＣｅＯ２）で形成したセラミックス製鋳型を使用した。ＴｉＡｌ合金鋳造品の形状については、矩形状とした。ＴｉＡｌ合金鋳造品のサイズについては、４０ｍｍ×８５ｍｍ×１０ｍｍｔとした。
【００４９】
遠心鋳造装置には、上述した図２から図３に示す遠心鋳造装置１０の構成と同様のものを使用した。なお、溶解法には、消耗電極式アークスカル溶解法を用いた。まず、溶解室で、ＴｉＡｌ合金原料の真空溶解を行った。次に、予熱した鋳型を鋳型室に入れ、鋳型を回転台（直径が約８００ｍｍ）の略回転中心に載置し、鋳型室の真空引きを行った。鋳型室が約１．３Ｐａ（１×１０−２Ｔｏｒｒ）の真空度に到達した後に、仕切りバルブを開き、鋳型を溶解室の方へ移動させた。
【００５０】
次に、鋳型を載置した回転台を、一方の回転方向へ回転させて回転速度が３２０ｒｐｍに到達した後に、回転台の回転速度を３２０ｒｐｍに保持した状態で、溶解坩堝内のＴｉＡｌ合金溶湯を鋳型に注湯した。鋳込み温度については、液相線に対して約＋３０℃とし、鋳型温度については、約７００℃とした。
【００５１】
ＴｉＡｌ合金溶湯の注湯直後に、回転台を一方の回転方向へ回転させた状態で、回転台の回転速度を、鋳込み時間に対して正弦波状に変化させた。正弦波状の波形中心の回転速度については、３２０ｒｐｍとした。正弦波状の波形の振幅については、２０ｒｐｍとした。正弦波状の波形の周期については、１秒とした。鋳型内のＴｉＡｌ合金溶湯の凝固が完了するまで、回転台の回転速度を正弦波状に変化させた。回転台の回転速度を正弦波状に変化させた時間については、２分間とした。
【００５２】
鋳型内のＴｉＡｌ合金溶湯の凝固後、回転台の回転を停止し、昇降体を下降させて、回転台に載置した鋳型を鋳型室に移動させて冷却した。冷却後に鋳型室から鋳型を取り出し、鋳型を壊してＴｉＡｌ合金鋳造品を取り出した。
【００５３】
次に、比較例２の遠心鋳造方法について説明する。比較例２の遠心鋳造方法では、実施例２の遠心鋳造方法に対して、ＴｉＡｌ合金溶湯の注湯後の回転台の回転速度を、ＴｉＡｌ合金溶湯が凝固するまで一定とした点で相違する。すなわち、比較例２の遠心鋳造方法では、ＴｉＡｌ合金溶湯の注湯後の回転台の回転速度を３２０ｒｐｍで一定とした。なお、その他については、実施例２の遠心鋳造方法と同様であるので詳細な説明を省略する。
【００５４】
（金属組織観察）
Ｔｉ合金鋳造品及びＴｉＡｌ合金鋳造品の金属組織観察を行った。
【００５５】
図７は、Ｔｉ合金鋳造品の光学顕微鏡による表面観察結果を示す写真であり、図７（ａ）は、比較例１の遠心鋳造方法で鋳造したＴｉ合金鋳造品の表面観察結果を示す写真であり、図７（ｂ）は、実施例１の遠心鋳造方法で鋳造したＴｉ合金鋳造品の表面観察結果を示す写真である。
【００５６】
図７（ａ）及び図７（ｂ）における写真から明らかなように、実施例１の遠心鋳造方法で鋳造したＴｉ合金鋳造品の金属組織のほうが、比較例１の遠心鋳造方法で鋳造したＴｉ合金鋳造品の金属組織よりも結晶粒が微細化していた。この結果から、Ｔｉ合金溶湯の鋳込み中に、回転台の回転速度を正弦波状に変化させることにより、凝固初期に発生したデンドライトが加速度により分断され、鋳造品の結晶粒を微細化できることがわかった。また、実施例１の遠心鋳造方法で鋳造したＴｉ合金鋳造品の表面には、表面欠陥が認められなかったことから、回転台の回転速度を正弦波状に変化させることにより、加速度の向きの変化による衝撃等の影響が低減されて、Ｔｉ合金溶湯表面の波打ちが抑制されたと考えられる。
【００５７】
図８は、ＴｉＡｌ合金鋳造品の断面観察結果を示す写真であり、図８（ａ）は、比較例２の遠心鋳造方法で鋳造したＴｉＡｌ合金鋳造品の断面観察結果を示す写真であり、図８（ｂ）は、実施例２の遠心鋳造方法で鋳造したＴｉＡｌ合金鋳造品の断面観察結果を示す写真である。
【００５８】
図８（ａ）及び図８（ｂ）における写真から明らかなように、実施例２の遠心鋳造方法で鋳造したＴｉＡｌ合金鋳造品の金属組織のほうが、比較例２の遠心鋳造方法で鋳造したＴｉＡｌ合金鋳造品の金属組織よりも結晶粒が微細化していた。この結果から、ＴｉＡｌ合金溶湯を鋳込んだ場合でも、Ｔｉ合金鋳造品と同様に、結晶粒を微細化できることがわかった。また、実施例２の遠心鋳造方法で鋳造されたＴｉＡｌ合金鋳造品の表面側に介在物等が認められないことから、Ｔｉ合金鋳造品と同様に、ＴｉＡｌ合金溶湯表面の波打ちが抑制されたと考えられる。
【符号の説明】
【００５９】
１０  遠心鋳造装置、１２  溶解室、１４  鋳型、１６  鋳型室、１８  仕切りバルブ、２０  金属溶湯、２２  溶解坩堝、２４  高周波コイルヒータ、２６ａ  回転台、２６  昇降体。
【図１】
0006459375.tif 000002
【図２】
0006459375.tif 000003
【図３】
0006459375.tif 000004
【図４】
0006459375.tif 000005
【図５】
0006459375.tif 000006
【図６】
0006459375.tif 000007
【図７】
0006459375.tif 000008
【図８】
0006459375.tif 000009